(57)【特許請求の範囲】
【請求項１】
装飾部が設けられた透明パネルを画像表示装置表面に貼付固定する両面粘着テープであって、
基材の一面に、装飾部が設けられた透明パネルに貼り付けられるアクリル系粘着剤層（Ａ）を有し、基材の他面に、画像表示装置表面に貼り付けられるアクリル系粘着剤層（Ｂ）を有し、
前記基材の厚さが１０〜４５μｍであり、
前記装飾部が設けられた透明パネルに貼り付けられる粘着剤層（Ａ）の周波数１Ｈｚで測定される動的粘弾性スペクトルの８０℃における損失正接が０．１５〜０．３１であり、
前記画像表示装置表面に貼り付けられる粘着剤層（Ｂ）の周波数１Ｈｚで測定される動的粘弾性スペクトルの８０℃における損失正接が０．４〜０．８であり、
厚さが５０〜３００μｍであることを特徴とするパネル固定用両面粘着テープ。
【請求項２】
前記装飾部が設けられた透明パネルに貼り付けられる粘着剤層（Ａ）のゲル分率が、５０〜９０％である請求項１に記載のパネル固定用両面粘着テープ。
【請求項３】
前記画像表示装置表面に貼り付けられる粘着剤層（Ｂ）のゲル分率が、２５〜７０％である請求項１又は２に記載のパネル固定用両面粘着テープ。
【請求項４】
前記装飾部が設けられた透明パネルに貼り付けられる粘着剤層（Ａ）が、ｎ−ブチルアクリレート又は２−エチルヘキシルアクリレートをモノマー成分として５０％以上有するアクリル系共重合体（ａ）と、エポキシ系架橋剤とを含有し、前記アクリル系共重合体（ａ）１００質量部に対するエポキシ系架橋剤の含有量が０．０１〜０．２質量部であるアクリル系粘着剤組成物からなる請求項１〜３のいずれかに記載のパネル固定用両面粘着テープ。
【請求項５】
前記画像表示装置表面に貼り付けられる粘着剤層（Ｂ）が、ｎ−ブチルアクリレートをモノマー成分として５０％以上有するアクリル系共重合体（ｂ）と、イソシアネート系架橋剤とを含有し、前記アクリル系共重合体（ｂ）１００質量部に対するイソシアネート系架橋剤の含有量が０．０５〜１．０質量部であるアクリル系粘着剤組成物からなる請求項１〜４のいずれかに記載のパネル固定用両面粘着テープ。
【請求項６】
前記基材が、ポリエチレンテレフタレート、ポリカーボネートフィルム、ポリプロピレンフィルム、又は、アクリル樹脂フィルムである請求項１〜５のいずれかに記載のパネル固定用両面粘着テープ。
【発明の詳細な説明】
【技術分野】
【０００１】
本発明は、装飾部が設けられた透明パネルを画像表示装置表面に貼付固定する際に使用されるパネル固定用両面粘着テープに関する。
【背景技術】
【０００２】
液晶ディスプレイ（ＬＣＤ）や有機ＥＬディスプレイ等の表示素子は、パソコンを始めとする広範な分野で用いられている。特に電子手帳、携帯電話、携帯オーディオプレイヤー等においては、近年益々小型化や薄型化が進み、更に動画再生機能等への対応から高精細化の要求も高くなっている。このような表示素子として、例えば、ＬＣＤモジュールや有機ＥＬモジュール等の画像表示装置をその構成中に有し、当該画像表示装置上部に当該画像表示装置を保護する透明パネルが設けられた構成の表示素子が使用されている。
【０００３】
当該構成を有する表示素子においては、透明パネルと画像表示装置との間に空気層が存在すると当該空気層により反射率の低下が生じるため、透明パネルと画像表示装置とを液状の接着剤や粘着テープにより直接貼り合わせて固定することで、反射率の低下の抑制が行われている。特に粘着テープによる固定は、表示素子の組み立て工程中に、液状接着剤の塗布や硬化のための設備や工程が無いため接着剤による固定に比してコスト低減に有利となる。しかし、近年の表示素子においては、薄型化された素子構成中で、意匠性や識別性を付与するため透明パネル裏面に、各種の文字や図柄等の装飾部が設けられる場合が多い。このような透明パネルの固定に粘着テープを使用すると、当該段差部分に粘着テープが追従せず、段差近傍に生じる気泡により良好な画像表示が得られない問題があった。
【０００４】
透明パネルの装飾部により生じる段差への追従性が良好な粘着テープとして、特定の粘弾性を有する光硬化型粘着剤からなる両面粘着テープが開示されている（特許文献１参照）。当該両面粘着テープは透明パネルの裏面に設けられた装飾部の段差追従性に優れるものであるが、粘着剤や透明パネルから経時的にアウトガスが発生し、粘着テープと透明パネル界面にアウトガスによる気泡が生じる場合があった。
【０００５】
一方、タッチパネル等の表示装置の部材固定に使用する粘着テープとして、接合界面に発泡が生じ難い両面粘着テープが開示されている（特許文献２参照）。当該両面粘着テープは、粘着力の増加率や膨潤率等を特定の範囲とすることで発泡を抑制できることが開示されているが、装飾部を有する透明パネルの固定に適用した場合には、当該装飾部の段差に追従できず、装飾部近傍に気泡が生じ、視認性を悪化させるものであった。
【０００６】
また、近年のパソコンや携帯電話、電子書籍などの表示素子は多機能化が進み、その操作が複雑になりつつあるため、直感的に入力可能なタッチパネル等の入力デバイスが搭載されることが多くなっている。このようなタッチパネル型の表示素子においては、押圧による透明パネルの変形、回復が繰り返されるため、さらなる段差追従性や気泡抑制の向上が求められていた。
【０００７】
【特許文献１】特開２００９−１５５５０３号公報
【特許文献２】特開２０１０−５３３１３号公報
【発明の開示】
【発明が解決しようとする課題】
【０００８】
本発明が解決しようとする課題は、装飾部を有する透明パネルと画像表示装置との固定に際し、透明パネルから発生するアウトガスによる接合界面での気泡発生を抑制し、装飾部により生じる段差への追従性に優れ、かつ、高温環境下において、段差部分での発泡及び剥がれを抑制できる両面粘着シートを提供することにある。
【課題を解決するための手段】
【０００９】
本発明は、中芯として基材を有する両面粘着テープであって、透明パネルに貼り付けられる粘着剤層（Ａ）の高温領域（８０℃）における損失正接の値が０．１５〜０．３１となる粘弾性特性を有する。高温領域での損失正接が０．１５〜０．３１となると、粘着剤層（Ａ）は、高温下で、粘性項に対する弾性項の割合が高くなるため、粘性変形が生じにくくなる。そのため、透明パネルから発生するアウトガスによる粘着剤の変形が小さくなり、接合界面での気泡成長を抑制できる。
【００１０】
本発明においては、さらに、基材の他面に、画像表示装置表面に貼り付けられる粘着剤層（Ｂ）の高温領域（８０℃）における損失正接の値が０．４〜０．８となる粘弾性を有する。上記粘着剤層（Ａ）はアウトガスを有効に抑制できるものの、当該粘着剤層（Ａ）は粘性変形を生じにくいため印刷等の装飾部による段差への充分な追従が困難となる。粘着剤層（Ｂ）の高温領域での損失正接が０．４〜０．８となると、粘着剤層（Ｂ）は高温下において、粘性項に対する弾性項の割合が低くなるため、粘性変形が生じやすくなる。そのため、テープ全体の柔軟性を向上させることができ、粘着剤層（Ａ）が、装飾部による段差に良好に追従する。
【００１１】
本発明においては、これら特定の粘弾性を有する粘着剤層（Ａ）及び粘着剤層（Ｂ）を、１０〜４５μｍの薄い厚さの柔軟な基材を介して設けることで、当該基材により貼り合わせ時にかかる力を一点に集中させることなく、粘着テープ全体に均一に力が分散されるよう調整することができ、段差部への追従性、パネルへの密着性を向上できる。
【発明の効果】
【００１２】
本発明の両面粘着テープは透明パネルに貼り付けられる粘着剤層（Ａ）の高温における損失正接が低いため、透明パネルから発生するアウトガスによる粘着剤の粘性変形を生じにくく、接合界面での気泡の成長を抑制することが可能となる。また、本発明の両面粘着テープは基材の反対面に、高温領域における損失正接の値を特定範囲となる粘弾性特性となる粘着剤（Ｂ）を有することで、テープ全体の柔軟性を向上させ、装飾部の段差への追従を良好にしている。さらに、１０〜４５μｍの基材を有することで、貼り合わせ時にかかる力を一点に集中させることなく全体に均一に力が分散されるよう調整することができ、段差部への追従性、パネルへの密着性を向上させている。
【００１３】
したがって、装飾部が設けられたアウトガスを発生する透明パネルと画像表示装置表面とを貼り合わせる場合において、本発明を用いることによって、透明パネルからのアウトガスによる接合界面での気泡成長の抑制、及び装飾の段差付近での気泡・剥がれの抑制を両立し、外観にすぐれたパネル部材を提供することが可能となる。
【００１４】
さらに、本発明の両面粘着テープは１０〜４５μｍの基材を有することで、加工性が良好となる。
【図面の簡単な説明】
【００１５】
【図１】本発明の両面粘着シートを用いて、装飾部を有する透明パネルと画像表示装置とを固定した画像表示パネルの概略断面図である。
【発明を実施するための最良の形態】
【００１６】
本発明は、装飾部が設けられた透明パネルと画像表示装置表面とを固定する両面粘着テープであって、基材の一面に、装飾部が設けられた透明パネルに貼り付けられる粘着剤層（Ａ）を有し、基材の他面に、画像表示装置表面に貼り付けられる粘着剤層（Ｂ）を有する。粘着剤層（Ａ）が（メタ）アクリル酸エステル系共重合体を主成分とし、周波数１Ｈｚで測定される動的粘弾性スペクトルの８０℃における損失正接が０．１５〜０．３１であり、粘着剤層（Ｂ）が（メタ）アクリル酸エステル系共重合体を主成分とし、周波数１Ｈｚで測定される動的粘弾性スペクトルの８０℃における損失正接が０．４〜０．８であり、さらに前記基材が１０〜４５μｍの光学特性に優れたフィルムである、厚み５０〜２５０μｍの両面粘着テープである。
【００１７】
［透明パネルに貼り付けられる粘着剤層（Ａ）］
粘着剤層（Ａ）は（メタ）アクリル酸エステル系共重合体を主成分とし、周波数１Ｈｚで測定される動的粘弾性スペクトルの８０℃の損失正接が０．１５〜０．３１であることを特徴とする。
【００１８】
さらに、周波数１Ｈｚで測定される動的粘弾性スペクトルの８０℃の損失正接は、０．２〜０．２９の範囲に含まれることが特に好ましい。損失正接がこの範囲に含まれることで、パネルへの密着性と粘着剤の粘性変形の抑制をより両立しやすくなり、高温下において、耐剥がれ性とアウトガスによる気泡抑制とを良好にすることができる。
【００１９】
本発明における粘着剤層の動的粘弾性は、粘弾性試験機（レオメトリックス社製、商品名：アレス２ＫＳＴＤ）を用いて、同試験機の測定部である平行円盤の間に試験片を挟み込み、周波数１Ｈｚでの貯蔵弾性率（Ｇ’）と損失弾性率（Ｇ”）を測定し、損失正接はｔａｎδ＝（Ｇ”）／（Ｇ’）で表される式により算出される。試験片は厚み０．５〜２．５ｍｍの粘着剤を単独で平行円盤の間に挟んでも良いが、基材と粘着剤の積層体を幾重にも重ねて平行円盤の間に挟んでも良い。なお、後者の場合は粘着剤のみの厚さが前記の範囲となるように調整する。粘着剤としての厚さを上記の範囲に調整すると、中間に基材が挟まっていても基材のない場合と同様に粘着剤の動的粘弾性スペクトルを測定できる。
【００２０】
上記で示す損失正接は、１Ｈｚのせん断モードで粘弾性測定を行った際の損失正接であり、本発明においては、透明パネルからアウトガスが発生しだす温度であり、かつ段差付近で剥がれが生じはじめる温度でもある８０℃での値を重要な値としている。
【００２１】
また、損失正接は、振動の１サイクルの間に熱として散逸されるエネルギーと貯蔵される最大エネルギーとの比の尺度となるもので、損失正接が０であれば完全弾性体、∞であれば完全粘生体と判断できるため（粘着ハンドブック第３版）、粘着剤の粘弾性体としての性質を示す重要な値としている。
【００２２】
透明パネルに貼り付けられる粘着剤層（Ａ）は、画像表示装置の視認性を低下させない、アクリル酸エステル系共重合体を主成分とし、具体的には、メチルアクリレート、エチルアクリレート、ｎ−プロピルアクリレート、イソプロピルアクリレート、ｎ−ブチルアクリレート、ｓｅｃ−ブチルアクリレート、ｔ−ブチルアクリレート、ｎ−ヘキシルアクリレート、シクロヘキシルアクリレート、ｎ−オクチルアクリレート、イソオクチルアクリレート、２−エチルヘキシルアクリレート、イソノニルアクリレート、イソデシルアクリレート、ラウリルアクリレート、メチルメタクリレート、エチルメタクリレート、ｎ−プロピルメタクリレート、イソプロピルメタクリレート、ｎ−ブチルメタクリレート、ｓｅｃ−ブチルメタクリレート、ｔ−ブチルメタクリレート、ｎ−ヘキシルメタクリレート、シクロヘキシルメタクリレート、ｎ−オクチルメタクリレート、イソオクチルメタクリレート、２−エチルヘキシルメタクリレート、イソノニルメタクリレート、イソデシルメタクリレート、ラウリルメタクリレート等が挙げられる。
【００２３】
上記粘着剤層（Ａ）は、メチルアクリレート、エチルアクリレート、ｎ−ブチルアクリレート、２−エチルヘキシルアクリレート、イソオクチルアクリレートを主成分とすることが望ましく、特にｎ−ブチルアクリレート、２−エチルヘキシルアクリレートを主成分とすることが好ましい。また、その使用量はアクリル共重合体を構成する単量体成分中の５０〜９９質量％であることが好ましく、８０〜９０質量％であることがより好ましい。上記のアクリル共重合体を主成分とすることにより、耐熱性に優れる。
【００２４】
さらに、側鎖に水酸基、カルボキシル基、アミノ基などの官能基を有するビニル系単量体を、アクリル共重合体を構成する単量体成分中の０．０１〜１５質量％の範囲で添加するのが好ましい。例えば、２−ヒドロキシエチル（メタ）アクリレート、２−ヒドロキシプロピル（メタ）アクリレート、４−ヒドロキシブチル（メタ）アクリレート、アクリル酸、メタクリル酸、マレイン酸、無水マレイン酸、イタコン酸、クロトン酸、フマル酸、無水マレイン酸カルボキシプロピルアクリレート、ジメチルアミノエチルアクリルアミド、Ｎ−ビニルピロリドン、アクリロニトリル、Ｎ−ビニルカプロラクタム、アクリルアミド、スチレン、酢酸ビニル、Ｎ−メチロールアクリルアマイド、グリシジルメタクリレート等であり、これらを単独或いは２種以上を併用して使用することができる。
【００２５】
添加するビニル系単量体は、カルボキシル基を含有したビニル系単量体を使用することが好ましく、アクリル酸、メタクリル酸、又はそれを併用した単量体を使用することがより好ましく、更に、その使用量は１．０〜５．０質量％であることが好ましい。カルボキシル基含有モノマーとして、上記の種類、使用量とすることにより、凝集力を高め、パネルからのアウトガスを抑制しやすくなる。また、アクリル系共重合体は２種類以上混合して用いても良い。
【００２６】
前記アクリル系共重合体は、溶液重合法、塊状重合法、懸濁重合法、乳化重合法、紫外線照射法、電子線照射法によって共重合させることにより得ることができる。
【００２７】
アクリル系共重合体のゲルパーミエッションクロマトグラフ（ＧＰＣ）で測定される標準ポリスチレン換算で測定した質量平均分子量（ゲルパーミエッションクロマトグラフィー、東ソー社製ＳＣ−８０２０、高分子量カラムＴＳＫｇｅｌＧＭＨＨＲ−Ｈ、溶媒：テトラヒドロフラン）は、１０万〜２００万であることが好ましく、特に４０万〜１５０万であることが好ましい。当該範囲のポリマーの配合量にすることで、粘着剤の高温環境下での凝集力を高めやすく、透明パネルからのアウトガスによる接合界面での気泡発生を抑制することが可能となる。
【００２８】
上記粘着剤層（Ａ）は、ゲル分率が５０〜９０％であることが好ましく、さらに、６０〜８０％であるのが好ましい。ゲル分率を、この範囲内にすることで、高温下での耐剥がれ性とアウトガスによる気泡抑制とを良好にすることができる。ゲル分率は、養生後の粘着剤層をトルエン中に浸漬し、２４時間放置後に残った不溶分の乾燥後の質量を測定し、元の質量に対する百分率で表す。ゲル分率＝［（粘着剤層のトルエン浸漬後質量）／（粘着剤層のトルエン浸漬前質量）］×１００
【００２９】
本発明に用いる粘着剤層（Ａ）としては、ＪＩＳ−Ｚ−０２３７（２０００年度版）に準拠した下記測定により測定される１８０°引き剥がし接着力が、５〜２０Ｎ／２５ｍｍであることが好ましく、７〜２０Ｎ／２５ｍｍがより好ましい。本発明の両面粘着テープの接着力が上記の範囲内だと、透明パネルへの粘着剤層からの剥がれを抑制できる。１８０°引き剥がし接着力は、厚さ２５μｍのＰＥＴ基材に５０μｍ厚さで粘着剤層（Ａ）を設けて形成した粘着テープを、温度２３℃、相対湿度５０％ＲＨの環境下でポリカーボネート板（ＰＣ板）に対し、２ｋｇローラーを使用して圧着回数一往復で圧着し、温度２３℃、相対湿度５０％ＲＨの環境下に１時間静置した後の剥離速度５ｍｍ／ｍｉｎにおける接着力である。また、アクリル板（ＡＣ板）に対して同様の測定を行った際にも、上記ＰＣ板と同様の接着力であることが好ましい。
【００３０】
粘着剤層の凝集力をあげるために、架橋剤を添加するのが好ましい。添加する架橋剤としては、例えば、イソシアネート系架橋剤、エポキシ系架橋剤、キレート系架橋剤、アジリジン系架橋剤等が挙げられる。架橋剤の添加量としては、上記（メタ）アクリル酸エステル系共重合体１００質量部に対して０．０１〜１．０質量部であることが好ましい。
【００３１】
また、上記架橋剤は、エポキシ系架橋剤を上記（メタ）アクリル酸エステル系共重合体１００質量部に対して０．０１〜０．２添加することが好ましく、特に０．０２〜０．１添加することが好ましい。エポキシ系架橋剤を、この範囲内に含まれるよう添加することで、周波数１Ｈｚで測定される動的粘弾性スペクトルの８０℃の損失正接を、０．１５〜０．３１の範囲にすることができ、耐剥がれ性とアウトガスによる気泡抑制とを良好にすることができる。
【００３２】
粘着剤層（Ａ）の厚みは、１０〜１００μｍが好ましく、さらに好ましくは、２０〜７５μｍである。厚みを上記の範囲に調整することにより、透明パネルの装飾部における段差に対してより追従しやすくなる。
【００３３】
また、粘着剤層（Ａ）は、高い透明性を有していることが好ましい。例えば、全光線透過率（ＪＩＳ  Ｋ  ７３６１）が８５％以上であることが好ましく、９０％以上であることがより好ましく、さらに好ましくは９５％以上である。
【００３４】
［画像表示装置表面に貼り付けられる粘着剤層（Ｂ）］
画像表示装置表面に貼り付けられる粘着剤層（Ｂ）は（メタ）アクリル酸エステル系共重合体を主成分とし、周波数１Ｈｚで測定される動的粘弾性スペクトル８０℃の損失正接が０．４〜０．８であることを特徴とする。
【００３５】
さらに、周波数１Ｈｚで測定される動的粘弾性スペクトルの８０℃の損失正接は、０．５〜０．７の範囲に含まれることが特に好ましい。損失正接がこの範囲に含まれることで、耐熱に必要な凝集力を維持し、粘性変形しやすい粘着剤層となる。そのため、高温下における耐熱性と柔軟性を両立することが可能となる。
【００３６】
画像表示装置表面に貼り付けられる粘着剤層（Ｂ）は、画像表示装置の視認性を低下させない、アクリル酸エステル系共重合体を主成分とし、具体的には、メチルアクリレート、エチルアクリレート、ｎ−プロピルアクリレート、イソプロピルアクリレート、ｎ−ブチルアクリレート、ｓｅｃ−ブチルアクリレート、ｔ−ブチルアクリレート、ｎ−ヘキシルアクリレート、シクロヘキシルアクリレート、ｎ−オクチルアクリレート、イソオクチルアクリレート、２−エチルヘキシルアクリレート、イソノニルアクリレート、イソデシルアクリレート、ラウリルアクリレート、メチルメタクリレート、エチルメタクリレート、ｎ−プロピルメタクリレート、イソプロピルメタクリレート、ｎ−ブチルメタクリレート、ｓｅｃ−ブチルメタクリレート、ｔ−ブチルメタクリレート、ｎ−ヘキシルメタクリレート、シクロヘキシルメタクリレート、ｎ−オクチルメタクリレート、イソオクチルメタクリレート、２−エチルヘキシルメタクリレート、イソノニルメタクリレート、イソデシルメタクリレート、ラウリルメタクリレート等が挙げられる。
【００３７】
上記粘着剤層（Ｂ）は、メチルアクリレート、エチルアクリレート、ｎ−ブチルアクリレート、２−エチルヘキシルアクリレート、イソオクチルアクリレートを主成分とすることが望ましく、特にｎ−ブチルアクリレートを主成分とすることが好ましい。また、その使用量はアクリル共重合体を構成する単量体成分中の５０〜９９質量％であることが好ましく、８０〜９０質量％であることがより好ましい。上記のアクリル共重合体を主成分とすることにより、柔軟性と耐熱性を両立しやすくなる。
【００３８】
さらに、側鎖に水酸基、カルボキシル基、アミノ基などの官能基を有するビニル系単量体を、アクリル共重合体を構成する単量体成分中の０．０１〜１５質量％の範囲で添加するのが好ましい。例えば、２−ヒドロキシエチル（メタ）アクリレート、２−ヒドロキシプロピル（メタ）アクリレート、４−ヒドロキシブチル（メタ）アクリレート、アクリル酸、メタクリル酸、マレイン酸、無水マレイン酸、イタコン酸、クロトン酸、フマル酸、無水マレイン酸カルボキシプロピルアクリレート、ジメチルアミノエチルアクリルアミド、Ｎ−ビニルピロリドン、アクリロニトリル、Ｎ−ビニルカプロラクタム、アクリルアミド、スチレン、酢酸ビニル、Ｎ−メチロールアクリルアマイド、グリシジルメタクリレート等であり、これらを単独或いは２種以上を併用して使用することができる。
【００３９】
前記アクリル系共重合体は、溶液重合法、塊状重合法、懸濁重合法、乳化重合法、紫外線照射法、電子線照射法によって共重合させることにより得ることができる。
【００４０】
アクリル系共重合体のゲルパーミエッションクロマトグラフ（ＧＰＣ）で測定される標準ポリスチレン換算で測定した質量平均分子量は、１０万〜２００万であることが好ましく、特に４０万〜１５０万であることが好ましい。当該範囲のポリマーの配合量にすることで、粘着剤の高温環境下での耐熱性が良好となる。
【００４１】
粘着剤層（Ｂ）のゲル分率は、５〜７０％になるのが好ましく、さらに、４０〜６０％になるのが好ましい。ゲル分率を、この範囲内にすることで、柔軟性と耐熱性を両立しやすくなる。ゲル分率は、上記粘着剤層（Ａ）と同様にして測定できる。
【００４２】
本発明に用いる粘着剤層（Ｂ）としては、ＪＩＳ−Ｚ−０２３７（２０００年度版）に準拠した下記測定により測定される１８０°引き剥がし接着力が、５〜２０Ｎ／２５ｍｍであることが好ましく、７〜２０Ｎ／２５ｍｍがより好ましい。本発明の両面粘着テープの接着力が上記の範囲内だと、画像表示装置への粘着剤層からの剥がれを抑制できる。１８０°引き剥がし接着力は、厚さ２５μｍのＰＥＴ基材に５０μｍ厚さで粘着剤層（Ｂ）を設けて形成した粘着テープを、温度２３℃、相対湿度５０％ＲＨの環境下でガラス板に対し、２ｋｇローラーを使用して圧着回数一往復で圧着し、温度２３℃、相対湿度５０％ＲＨの環境下に１時間静置した後の剥離速度５ｍｍ／ｍｉｎにおける接着力である。
【００４３】
また、粘着剤層の凝集力をあげるために、架橋剤を添加するのが好ましい。添加する架橋剤としては、例えば、イソシアネート系架橋剤、エポキシ系架橋剤、キレート系架橋剤、アジリジン系架橋剤等が挙げられる。架橋剤の添加量としては、上記（メタ）アクリル酸エステル系共重合体１００質量部に対して０．０１〜１．５質量部であることが好ましい。
【００４４】
また、上記架橋剤は、イソシアネート系架橋剤を上記（メタ）アクリル酸エステル系共重合体１００質量部に対して０．０５〜１．０質量部添加することが好ましく、特に０．１〜０．５質量部添加することが好ましい。イソシアネート系架橋剤を、この範囲内に含まれるよう添加することで、周波数１Ｈｚで測定される動的粘弾性スペクトルの８０℃の損失正接を、０．４〜０．８の範囲にすることができ、柔軟性と耐熱性を両立することが可能となる。
【００４５】
画像表示パネルに貼付される粘着剤層（Ｂ）の厚みは、１０〜１００μｍが好ましく、さらに好ましくは、２５〜７５μｍである。厚みを上記の範囲に制御することにより、段差部への追従性及びパネルへの密着性を両立させることが可能となる。
【００４６】
また画像表示装置表面に貼り付けられる粘着剤層（Ｂ）は、高い透明性を有していることが好ましい。例えば、全光線透過率（ＪＩＳ  Ｋ  ７３６１）が８５％以上であることが好ましく、９０％以上であることがより好ましく、さらに好ましくは９５％以上である。
【００４７】
［基材］
本発明のパネル固定用両面粘着テープは、１０〜４５μｍの基材を有することで、貼り合わせ時にかかる力を一点に集中させることなく全体に均一に力が分散されるよう調整することができ、段差部への追従性、パネルへの密着性を向上させることが可能となる。
【００４８】
基材としては、光学特性に優れた基材であり、例えば、ポリエチレンテレフタレート、ポリブチレンテレフタレート、ポリエチレンナフタレート、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッソ樹脂フィルム、ナイロンフィルム、アクリル樹脂フィルム等やノルボルネン系樹脂フィルム（ＪＳＲ社製  商品名：アートン）、環状オレフィン系ポリマー（株式会社オプテス社製  商品名：ゼオノアフィルム）などのプラスチック材料が挙げられる。プラスチック材料は単独で又は２種以上組み合わせて使用することができる。従って、透明基材としては、これらプラスチック材料からなるフィルム又はシート（「プラスチックフィルム」と総称する場合がある）が用いられる。プラスチックフィルムのなかでも、高透明性（全光線透過率８５％以上）を有するプラスチックフィルムを好適に用いることができる。
【００４９】
上記基材としては、ポリエチレンテレフタレート、ポリカーボネートフィルム、ポリプロピレンフィルム、アクリル樹脂フィルムを用いることが望ましく、特にポリエチレンテレフタレートフィルムであることが望ましい。また、基材の厚みは、１０〜４０μｍであることが望ましい。上記厚みの上記フィルムを使用することで、耐熱性及び柔軟性を両立することができ、高温下での耐はがれ性及び印刷部の段差追従性が向上する。
【００５０】
また、フィルム基材には、粘着剤層との密着性を向上させる目的で、サンドブラスト法や溶剤処理法などによる表面の凹凸化処理、あるいはコロナ放電処理、クロム酸処理、火炎処理、熱風処理、オゾン・紫外線照射処理などの表面の酸化処理などの表面処理を施すことができる。
【００５１】
また、基材には、その他配合材料として帯電防止剤を添加し帯電防止機能を付与することができる。ノニオン系としてポリオキシエチレンアルキルエーテル、ポリオキシエチレンアルキルフェノール、ポリオキシエチレンアルキルアミン、ポリオキシエチレンアルキルアミド、脂肪酸ポリエチレングリコールエステル、脂肪酸ソルビタンエステル、ポリオキシエチレン脂肪酸ソルビタンエステル、脂肪酸グリセリンエステル、アルキルポリエチレンイミン等を挙げることができる。カチオン系としてアルキルアミン塩、アルキル第４級アンモニウム塩、アルキルイミダゾリン誘導体等を挙げることができる。またエチレンオキサイドを骨格に持つアクリレート化合物なども使用することができる。導電性高分子としてポリアニリン、ポリピロール、ポリチオフェン、ポリ３，４−エチレンジオキシチオフェン及びこれらの誘導体を使用することができる。金属酸化物としてアンチモンドープ型酸化錫（ＡＴＯ）、錫ドープ型酸化インジウム（ＩＴＯ）、アルミニウムドープ型酸化亜鉛、アンチモン副酸化物などを使用することができる。またその他にリチウムイオンなどの金属イオンを混合するイオン伝導型の帯電防止剤も用いることができる。
【００５２】
［両面粘着テープ］
本発明の両面粘着テープは、装飾部が設けられた、アウトガスを発生する透明パネルと画像表示装置表面とを貼り合わせる用途に用いられ、上記透明パネルに貼り合わせる粘着剤層（Ａ）、上記画像表示装置表面貼り合わせる粘着剤層（Ｂ）、及び１０〜４５μｍの基材からなる両面粘着テープである。
【００５３】
本発明の両面粘着テープの厚みは、５０μｍ〜３００μｍのものが好ましく、７５μｍ〜２００μｍのものがさらに好ましい。テープ厚みが、この範囲に含まれることで、段差部位への追従性を好適に保ちながら、使用される電子機器の薄型化を達成することが可能となる。
【００５４】
本発明の両面粘着テープは、画像表示装置に使用する点から、高い透明性を有していることが好ましい。
【００５５】
本発明の両面粘着テープの可視光波長領域における全光線透過率（ＪＩＳ  Ｋ  ７３６１）は、８５％以上が好ましく、９０％以上がより好ましく、９５％以上がさらに好ましい。全光線透過率が上記の範囲内だと、両面粘着テープは高い透明性を有しており、表示画面の高精細化が可能となる。
【００５６】
また、本発明の両面粘着テープのヘイズ（ＪＩＳ  Ｋ  ７１３６）は、２．０以下が好ましく、１．５％以下がより好ましく、１．０％以下がさらに好ましい。ヘイズが上記の範囲内だと、両面粘着テープは高い透明性を有しており、表示画面の高精細化が可能となる。
【００５７】
［使用態様］
本発明の両面粘着テープは、装飾部が設けられた透明パネルを画像表示装置表面に貼付固定する際に好適に使用できる。具体的な実施態様としては、例えば、図１に示したような画像表示パネルがある。図１において、１は透明パネル、２は透明パネルに付着した装飾部、３は透明パネルへ貼り合わせる粘着剤層（Ａ）、４は中芯基材、５は画像表示装置と貼り合わせる粘着剤層（Ｂ）、６は画像表示装置である
【００５８】
［透明パネル］
透明パネルは、一般的に使用されるパネルとして、ガラス板、（メタ）アクリル樹脂、ポリカーボネート樹脂、等がある。特に（メタ）アクリル樹脂、ポリカーボネート樹脂のパネルは、高温環境下でアウトガスが大量に発生するが、本発明品と貼り合わせた場合、パネルから発生するアウトガスによる、接合界面での気泡の発生・成長を抑制することが可能となる。
【００５９】
透明パネルの厚さは、１００μｍ〜３ｍｍのものが好ましく、１２０μｍ〜１ｍｍのものがさらに好ましい。透明パネルの厚さが上記の範囲内だと、本発明の両面粘着テープの段差追従性が特に好適であり、装飾部の段差付近の気泡巻き込みの抑制効果を好適に発現できる。
【００６０】
透明パネルに設けられる装飾部は、携帯電子端末の画面表示部の周囲に視認される文字や図形、あるいはこれらの背面に設けられる黒色や白色の下地などがある。これら装飾部は、透明パネルへの印刷により設けることが容易であるため好ましい。印刷方法や印刷インキ等は特に制限されず、シルク印刷、パッド印刷等の通常使用される印刷方法や印刷インキを使用できる。
【００６１】
本発明の両面粘着テープを使用する際の透明パネルに設けられる装飾部の厚さは、５〜３０μｍが好ましく、５〜２５μｍがより好ましく、５〜２０μｍがさらに好ましい。透明パネルに設けられる装飾部の厚さが上記の範囲内だと本発明の両面粘着テープの段差追従性が特に好適であり、薄型の電子端末への適用時にも気泡の発生抑制等の効果を好適に発現できる。また、装飾部は複数の装飾部が積層されていてもよく、積層される装飾部の大きさや形状が異なっていてもよい。装飾部が複数積層される場合には、当該積層された装飾部の最大厚さが上記範囲内であると、本発明の効果を奏しやすくなる。
【００６２】
［画像表示装置］
画像表示装置としては、特に限定されるものではないが、例えば、小型電子端末等の画像表示に使用されるＬＣＤモジュール、有機ＥＬモジュール、タッチパネルモジュール等が挙げられる。本発明の両面粘着テープは携帯電子機器の薄型化が可能なため、これらモジュールに使用することが好ましい。また、タッチパネルモジュールにおいては、透明パネルと両面粘着テープにより貼り合わされる表面にＩＴＯなど導電性の金属フィルムが設けられる場合が多い。本発明の両面粘着テープにおいて、画像表示装置表面に貼り付けられる粘着剤層（Ｂ）のみを、カルボキシル基を含有しない配合にし、透明パネルに貼り付けられる粘着剤層（Ａ）をカルボキシル基含有の粘着剤層にすることにより、画像表示装置表面に設けられた金属フィルムの腐食を防止するだけでなく、透明パネルからのアウトガスによる接合界面での気泡抑制を可能にすることができる。
【００６３】
［パネル固定方法］
透明パネルと画像表示装置との固定に際しては、透明パネルの装飾部の段差により混入した気泡を装置外部へ抜くために加熱加圧処理を行うことが好ましい。
【００６４】
上記の加熱加圧処理を行う温度の条件は、４０〜８０℃が好ましく、６０〜８０℃がさらに好ましい。上記の加熱加圧処理を行う温度が上記の範囲内だと、本発明の両面粘着テープの粘着剤層の柔軟性が高まり、混入した気泡を装置外部へ特に効率良く抜くことができる。
【００６５】
上記の加熱加圧処理を行う圧力の条件は、３〜５気圧が好ましく、４〜５気圧がより好ましい。上記の加熱加圧処理を行う圧力が上記の範囲内であると、粘着剤層が透明パネルおよび画像表示装置と密着しやすい。
【００６６】
上記の加熱加圧処理を行う時間の条件は、１０〜５０分が好ましく、２０〜３０分がより好ましい。上記の加熱加圧処理を行う時間が上記の範囲内であると、粘着剤層と透明パネルおよび画像表示装置との固定を効率的に実施できる。
【実施例】
【００６７】
［アクリル共重合体等の調製］
アクリル共重合体及びアクリル混合物を表１の配合（表中の配合量は質量部）にて以下のとおり調製した。
【００６８】
＜アクリル共重合体（１）＞
アクリル共重合体の調製攪拌機、還流冷却器、温度計、滴下漏斗及び窒素ガス導入口を備えた反応容器に、ブチルアクリレート８５質量部、メチルメタクリレート１５質量部、アクリル酸４質量部、ジメチルアミノエチルアクリレート１質量部を酢酸エチルに溶解し、重合を行い、質量平均分子量（Ｍｗ）７０万のアクリル共重合体（１）を得た（固形分２５％）。
【００６９】
＜アクリル共重合体（２）＞
アクリル共重合体の調製攪拌機、還流冷却器、温度計、滴下漏斗及び窒素ガス導入口を備えた反応容器に、ブチルアクリレート６５質量部、メチルアクリレート３０質量部、２−ヒドロキシエチルアクリレート５質量部を酢酸エチルに溶解し、重合を行い、質量平均分子量（Ｍｗ）７０万のアクリル共重合体（２）を得た（固形分３０％）。
【００７０】
＜アクリル共重合体（３）＞
アクリル共重合体の調製攪拌機、還流冷却器、温度計、滴下漏斗及び窒素ガス導入口を備えた反応容器に、ブチルアクリレート６５質量部、メチルアクリレート３０質量部、２−ヒドロキシエチルアクリレート５質量部を酢酸エチルに溶解し、重合を行い、質量平均分子量（Ｍｗ）４０万のアクリル共重合体（３）を得た（固形分４８％）。
【００７１】
＜アクリル混合物（１）＞
２−エチルヘキシルアクリレート７０質量部、アクリル酸４．５質量部、４−ヒドロキシブチルアクリレート０．１質量部、及び、２−エチルヘキシルアクリレートを主成分とした質量平均分子量（Ｍｗ）７６万のポリマーを２５質量部混合し、アクリル混合物（１）を得た。
【００７２】
【表１】
0005500366.tif 000002
【００７３】
［粘着剤組成物の調製］
上記アクリル共重合体及びアクリル混合物を使用して、粘着剤組成物を表２の配合（表中の配合量は質量部）にて以下のとおり調製した。
【００７４】
＜粘着剤組成物（ａ）＞
アクリル共重合体（１）１００質量部に対し、イソシアネート系架橋剤（日本ポリウレタン社製コロネートＬ−４５  固形分４５％）を０．３３質量部、エポキシ系架橋剤（綜研化学社製Ｅ−２ＸＭ  固形分２％）を０．６３質量部添加し、２０分間攪拌機で攪拌し、粘着剤組成物（ａ）を得た。
【００７５】
＜粘着剤組成物（ｂ）＞
アクリル共重合体（１）１００質量部に対し、エポキシ系架橋剤（綜研化学社製Ｅ−２ＸＭ  固形分２％）を０．３３質量部添加し、２０分間攪拌機で攪拌し、粘着剤組成物（ｂ）を得た。
【００７６】
＜粘着剤組成物（ｃ）＞
アクリル共重合体（１）１００質量部に対し、エポキシ系架橋剤（綜研化学社製Ｅ−２ＸＭ  固形分２％）を０．６３質量部添加し、２０分間攪拌機で攪拌し、粘着剤組成物（ｃ）を得た。
【００７７】
＜粘着剤組成物（ｄ）＞
アクリル共重合体（１）１００質量部に対し、エポキシ系架橋剤（綜研化学社製Ｅ−２ＸＭ  固形分２％）を１．２６質量部添加し、２０分間攪拌機で攪拌し、粘着剤組成物（ｄ）を得た。
【００７８】
＜粘着剤組成物（ｅ）＞
アクリル共重合体（１）１００質量部に対し、イソシアネート系架橋剤（日本ポリウレタン社製コロネートＬ−４５  固形分４５％）を０．１６質量部添加し、２０分間攪拌機で攪拌し、粘着剤組成物（ｅ）を得た。
【００７９】
＜粘着剤組成物（ｆ）＞
アクリル共重合体（１）１００質量部に対し、イソシアネート系架橋剤（日本ポリウレタン社製コロネートＬ−４５  固形分４５％）を０．３３質量部添加し、２０分間攪拌機で攪拌し、粘着剤組成物（ｆ）を得た。
【００８０】
＜粘着剤組成物（ｇ）＞
アクリル共重合体（１）１００質量部に対し、イソシアネート系架橋剤（日本ポリウレタン社製コロネートＬ−４５  固形分４５％）を０．６６質量部添加し、２０分間攪拌機で攪拌し、粘着剤組成物（ｇ）を得た。
【００８１】
＜粘着剤組成物（ｈ）＞
アクリル共重合体（２）１００質量部に対し、イソシアネート系架橋剤（日本ポリウレタン社製コロネートＨＬ  固形分７５％）を０．０５質量部添加し、２０分間攪拌機で攪拌し、粘着剤組成物（ｈ）を得た。
【００８２】
＜粘着剤組成物（ｉ）＞
アクリル共重合体（２）１００質量部に対し、イソシアネート系架橋剤（日本ポリウレタン社製コロネートＨＬ  固形分７５％）を０．１０質量部添加し、２０分間攪拌機で攪拌し、粘着剤組成物（ｉ）を得た。
【００８３】
＜粘着剤組成物（ｊ）＞
アクリル共重合体（２）１００質量部に対し、イソシアネート系架橋剤（日本ポリウレタン社製コロネートＨＬ  固形分７５％）を０．２０質量部添加し、２０分間攪拌機で攪拌し、粘着剤組成物（ｊ）を得た。
【００８４】
＜粘着剤組成物（ｋ）＞
アクリル共重合体（３）１００質量部に対し、イソシアネート系架橋剤（日本ポリウレタン社製コロネートＨＬ  固形分７５％）を０．０５質量部添加し、２０分間攪拌機で攪拌し、粘着剤組成物（ｋ）を得た。
【００８５】
＜粘着剤組成物（ｌ）＞
アクリル共重合体（３）１００質量部に対し、イソシアネート系架橋剤（日本ポリウレタン社製コロネートＨＬ  固形分７５％）を０．１０質量部添加し、２０分間攪拌機で攪拌し、粘着剤組成物（ｌ）を得た。
【００８６】
＜粘着剤組成物（ｍ）＞
アクリル共重合体（３）１００質量部に対し、イソシアネート系架橋剤（日本ポリウレタン社製コロネートＨＬ  固形分７５％）を０．２０質量部添加し、２０分間攪拌機で攪拌し、粘着剤組成物（ｍ）を得た。
【００８７】
＜粘着剤組成物（ｎ）＞
アクリル共重合体（３）１００質量部に対し、イソシアネート系架橋剤（日本ポリウレタン社製コロネートＨＬ  固形分７５％）を０．５０質量部添加し、２０分間攪拌機で攪拌し、粘着剤組成物（ｎ）を得た。
【００８８】
＜粘着剤組成物（ｏ）＞
アクリル混合物（１）１００質量部に対し、重合開始剤としてチバスペシャリティケミカル社製「ＤＡＲＯＣＵＲ１１７３」０．３質量部、架橋剤として日本ポリウレタン社製「コロナートＬ−７５」（イソシアネート系架橋剤、固形分７５％）０．１１質量部添加して、１５分攪拌した後、粘着剤組成物（ｏ）を得た。
【００８９】
＜粘着剤組成物（ｐ）＞
アクリル混合物（１）１００質量部に対し、重合開始剤としてチバスペシャリティケミカル社製「ＤＡＲＯＣＵＲ１１７３」０．３３質量部、架橋剤として綜研化学社製「Ｅ−１００Ｘ」（エポキシ系架橋剤、固形分１００％）０．１９質量部添加して、１５分攪拌した後、粘着剤組成物（ｐ）を得た。
【００９０】
＜粘着剤組成物（ｑ）＞
アクリル混合物（１）１００質量部に対し、重合開始剤としてチバスペシャリティケミカル社製「ＤＡＲＯＣＵＲ１１７３」１．２０質量部、架橋剤として日本ポリウレタン社製「コロナートＬ−７５」（イソシアネート系架橋剤、固形分７５％）０．４４質量部添加して、１５分攪拌した後、粘着剤組成物（ｑ）を得た。
【００９１】
【表２】
0005500366.tif 000003
【００９２】
（実施例１）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｈ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【００９３】
（実施例２）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｉ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【００９４】
（実施例３）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｌ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【００９５】
（実施例４）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【００９６】
（実施例５）
透明パネル側粘着剤層（Ａ）として上記粘着剤組成物（ｂ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【００９７】
（実施例６）
透明パネル側粘着剤層（Ａ）として上記粘着剤組成物（ｃ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【００９８】
（実施例７）
透明パネル側粘着剤層（Ａ）として上記粘着剤組成物（ｄ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【００９９】
（実施例８）
透明パネル側粘着剤層（Ａ）として上記粘着剤組成物（ｏ）を真空条件下で脱泡した後、離型処理した厚さ７５μｍのＰＥＴフィルム上に、乾燥後厚さが５０μｍになるように塗工した後、離型処理した厚さ２５μｍのＰＥＴフィルムでラミネートして、紫外線照射は東芝社製「ケミカルランプＦＬ２０ＳＢＬ」を使用し、５分間紫外線を照射した。その後、４０℃で２日間静置した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１００】
（実施例９）
透明パネル側粘着剤層（Ａ）として上記粘着剤組成物（ｐ）を真空条件下で脱泡した後、離型処理した厚さ７５μｍのＰＥＴフィルム上に、乾燥後厚さが５０μｍになるように塗工した後、離型処理した厚さ２５μｍのＰＥＴフィルムでラミネートして、紫外線照射は東芝社製「ケミカルランプＦＬ２０ＳＢＬ」を使用し、５分間紫外線を照射した。その後、４０℃で２日間静置した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１０１】
（実施例１０）
透明パネル側粘着剤層（Ａ）として上記粘着剤組成物（ａ）をシリコーン化合物で片面を剥離処理したポリエステルフィルム（以下、剥離フィルム）上に乾燥後の厚さが７５μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、２５μｍのポリエステルフィルム（東洋紡社製コスモシャインＡ４３００）の両側に貼り合わせ、総厚１７５μｍの粘着テープを得た。
【０１０２】
（比較例１）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ａ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１０３】
（比較例２）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｊ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１０４】
（比較例３）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｋ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１０５】
（比較例４）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｎ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１０６】
（比較例５）
透明パネル側粘着剤層（Ａ）として上記粘着剤組成物（ｅ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１０７】
（比較例６）
透明パネル側粘着剤層（Ａ）として上記粘着剤組成物（ｆ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１０８】
（比較例７）
透明パネル側粘着剤層（Ａ）として上記粘着剤組成物（ｇ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１０９】
（比較例８）
透明パネル側粘着剤層（Ａ）として上記粘着剤組成物（ｑ）を真空条件下で脱泡した後、離型処理した厚さ７５μｍのＰＥＴフィルム上に、乾燥後厚さが５０μｍになるように塗工した後、離型処理した厚さ２５μｍのＰＥＴフィルムでラミネートして、紫外線照射は東芝社製「ケミカルランプＦＬ２０ＳＢＬ」を使用し、５分間紫外線を照射した。その後、４０℃で２日間静置した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、３８μｍのポリエステルフィルム（東洋紡社製コスモシャインＡ４３００）の両側に貼り合わせ、総厚１６３μｍの粘着テープを得た。
【０１１０】
（比較例９）
透明パネル側粘着剤層（Ａ）として上記粘着剤組成物（ａ）をシリコーン化合物で片面を剥離処理したポリエステルフィルム（以下、剥離フィルム）上に乾燥後の厚さが７５μｍになるように塗工して、６０℃で２分間、１００℃で３分間乾燥し、２３℃で７日間熟成した。次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。
これらを、５０μｍのポリエステルフィルム（東洋紡社製コスモシャインＡ４３００）の両側に貼り合わせ、総厚２００μｍの粘着テープを得た。
【０１１１】
（比較例１０）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。得られた粘着テープを２枚貼り合わせ、厚みを１００μｍとした。
次に、画像表示装置表面貼り合わせ側粘着剤層（Ｂ）として上記粘着剤組成物（ｍ）を剥離フィルム上に乾燥後の厚さが７５μｍになるように塗工して、６０℃で２分間、１００℃で３分間乾燥し、２３℃で７日間熟成した。このテープを上記１００μｍテープと貼り合わせ、総厚１７５μｍの粘着テープを得た。
【０１１２】
（比較例１１）
透明パネル側粘着剤層（Ａ）として上記粘着剤組成物（ａ）をシリコーン化合物で片面を剥離処理したポリエステルフィルム（以下、剥離フィルム）上に乾燥後の厚さが５０μｍになるように塗工して、６０℃で２分間、１００℃で３分間乾燥し、２３℃で７日間熟成した。得られた粘着テープを２枚貼り合わせ、厚みを１００μｍとした。
次に、画像表示装置表面貼り合わせ側粘着剤層（Ｂ）として上記粘着剤組成物（ａ）を剥離フィルム上に乾燥後の厚さが７５μｍになるように塗工して、６０℃で２分間、１００℃で３分間乾燥し、２３℃で７日間熟成した。このテープを上記１００μｍテープと貼り合わせ、総厚１７５μｍの粘着テープを得た。
【０１１３】
［両面粘着テープの評価］
実施例１〜１０、比較例１〜１１で作成した両面粘着テープに以下の評価を行い、得られた結果を表２〜４に示した。
【０１１４】
（１）ゲル分率の測定
上記実施例及び比較例にて剥離紙上に形成した各粘着剤層を試料とし、当該試料のトルエン浸漬前の質量（Ｇ１）を測定しておき、トルエン中に常温（２５±２℃）で２４時間浸漬静置した。そして、浸漬後の試料のトルエン不溶解分を３００メッシュ金網で濾過することにより分離し、１０５℃で１時間乾燥した後の残留分の質量（Ｇ２）を測定し、下記式に従ってゲル分率を求めた。
ゲル分率（質量％）＝［（Ｇ２）／（Ｇ１）］×１００
【０１１５】
（２）粘着剤層の動的粘弾性測定
熟成済みの粘着剤層を、約２ｍｍ厚にまで重ね合わせ試験片とした。ティ・エイ・インスツルメントジャパン社製粘弾性試験機（アレス２ｋＳＴＤ）に、直径７．９ｍｍのパラレルプレートを装着し、この試験片を圧縮荷重４０〜６０ｇで挟み込んだ。周波数１Ｈｚで、−３０〜１５０℃の温度範囲を昇温速度２℃／ｍｉｎで測定し、８０℃における損失正接（ｔａｎδ）の値を確認した。
【０１１６】
（３）粘着剤層（Ａ）の１８０℃引き剥がし接着力測定
厚さ２５μｍのＰＥＴ基材に５０μｍ厚さで粘着剤層（Ａ）を設け、幅２５ｍｍ、長さ１０ｃｍの粘着テープを作成する。温度２３℃、相対湿度５０％ＲＨの環境下で透明パネル（ＰＣ板、ＡＣ板）に対し、２ｋｇローラーを使用して圧着回数一往復で圧着し、温度２３℃、相対湿度５０％ＲＨの環境下に１時間静置した後、剥離速度５ｍｍ／ｍｉｎにおける１８０°引き剥がし接着力を測定した。
【０１１７】
（４）粘着剤層（Ｂ）の１８０℃引き剥がし接着力測定
厚さ２５μｍのＰＥＴ基材に７５μｍ厚さで粘着剤層（Ｂ）を設け、幅２５ｍｍ、長さ１０ｃｍの粘着テープを作成する。温度２３℃、相対湿度５０％ＲＨの環境下でガラス板に対し、２ｋｇローラーを使用して圧着回数一往復で圧着し、温度２３℃、相対湿度５０％ＲＨの環境下に１時間静置した後、剥離速度５ｍｍ／ｍｉｎにおける１８０°引き剥がし接着力を測定した。
【０１１８】
（５）印刷段差追従性
作成した両面粘着テープの透明パネル側粘着剤層（Ａ）側を、厚み１５μｍ、幅５ｍｍの印刷層が額縁状に装飾された厚み３ｍｍ、長さ５０ｍｍ、幅４０ｍｍのポリメチルメタクリレート板（ＰＭＭＡ板：住友化学  スミペックス）に貼り合わせた後、画像表示装置表面貼り合わせ側粘着剤層（Ｂ）を厚み５ｍｍ、長さ５０ｍｍ、幅４０ｍｍガラス板（画像表示装置の代替品）に貼り合わせて、評価サンプルを得た。得られた評価サンプルを５気圧、７０℃、２０分の条件で加熱加圧処理を行った。加熱加圧処理直後に、印刷した装飾部近傍全体をマイクロスコープ（倍率３００倍）で観察し、気泡の混入等があるか確認した。気泡混入の評価基準は、以下の通りとした。
◎：直径１μｍ以上の気泡なし
○：直径３０μｍ以上の気泡なし
△：直径３０μｍ以上の気泡１０個以内
×：直径３０μｍ以上の気泡１０個以上又は剥がれ
【０１１９】
（６）段差追従後の熱耐久性
上記（５）印刷段差追従性の評価サンプルを、８５℃の加熱機に投入し、１時間経過後に印刷した装飾部近傍全体をマイクロスコープ（倍率３００倍）で観察した場合において、気泡の混入又は剥がれ等があるか確認した。評価基準は以下の通りとした。
◎：直径１μｍ以上の気泡なし
○：直径３０μｍ以上の気泡なし
△：直径３０μｍ以上の気泡１０個以内
×：直径３０μｍ以上の気泡１０個以上又は剥がれ
【０１２０】
（７）耐発泡性（対ＰＭＭＡ板）
作成した両面粘着テープを、厚み１００μｍ、長さ５０ｍｍ、幅５０ｍｍのポリエチレンテレフタエートフィルム（ＰＥＴフィルム）にラミネートした後、これを、厚さ２．５ｍｍ、長さ５０ｍｍ、幅５０ｍｍのポリメチルメタクリレート板（ＰＭＭＡ板：住友化学  スミペックス）に貼り付けて、５気圧、７０℃、２０分の条件で加熱加圧処理を行い、ＰＥＴフィルム／粘着剤層／ＰＭＭＡ板の層の構成を有するサンプルを調整した。このサンプルを８５℃の加熱機に２４時間投入し、ＰＭＭＡ板のアウトガスによる接合界面の気泡発生をマイクロスコープ（倍率３００倍）で観察した。気泡発生の評価基準は、以下の通りとした。
◎：直径１μｍ以上の気泡なし
○：直径３０μｍ以上の気泡なし
△：直径３０μｍ以上の気泡１０個以内
×：直径３０μｍ以上の気泡１０個以上
【０１２１】
（８）耐発泡性（対ＰＣ板）
作成した両面粘着テープを、厚み１００μｍ、長さ５０ｍｍ、幅５０ｍｍのポリエチレンテレフタエートフィルム（ＰＥＴフィルム）にラミネートした後、これを、厚さ２．５ｍｍ、長さ５０ｍｍ、幅５０ｍｍのポリカーボネート板（ＰＣ板：ユーピロンＮＦ−２０００ＶＵＮＳ２）に貼り付けて、５気圧、７０℃、２０分の条件で加熱加圧処理を行い、ＰＥＴフィルム／粘着剤層／ＰＣ板の層の構成を有するサンプルを調整した。このサンプルを８５℃の加熱機に２４時間投入し、ＰＣ板のアウトガスによる接合界面の気泡発生をマイクロスコープ（倍率３００倍）で観察した。気泡発生の評価基準は、以下の通りとした。
◎：直径１μｍ以上の気泡なし
○：直径３０μｍ以上の気泡なし
△：直径３０μｍ以上の気泡１０個以内
×：直径３０μｍ以上の気泡１０個以上
【０１２２】
【表３】
0005500366.tif 000004
【０１２３】
【表４】
0005500366.tif 000005
【０１２４】
表１〜２に示したように、実施例１〜１０の本発明の両面粘着テープは、装飾部を有する透明パネルと画像表示装置の固定に際し、透明パネルから発生するアウトガスによる接合界面での気泡発生を抑制し、装飾部により生じる段差への追従性に優れ、かつ、高温環境下での段差付近での発泡抑制、耐剥がれ性に優れる。一方、比較例１〜４及び９の両面粘着テープにおいては、いずれも、装飾部の段差追従不足により高温環境下で気泡が発生した。また、比較例１０、１１の両面粘着テープにおいては、いずれも、装飾部の段差付近の密着性不足により、剥がれが生じた。比較例５〜８においては、段差部位の追従性及び密着性は良好であったが、透明パネルから発生するアウトガスによる接合界面での気泡発生を抑制することができなかった。
【符号の説明】
【０１２５】
１：透明パネル
２：装飾部
３：透明パネル側粘着剤層（Ａ）
４：基材
５：画像表示装置側粘着剤層（Ｂ）
６：画像表示装置
【図１】
0005500366.tif 000006